"獣毛繊維からなるか又は獣毛繊維を含む織物をウレタン系樹脂により防縮加工し、還元処理した織物であって、前記織物にはスパンデックス繊維は含まれておらず、KES試験における経方向のストレッチ性EM1が5以上かつ緯方向のストレッチ性EM2が10以上であり、ウールマーク/ウールマークブレンド/ウールブレンド品質基準による追加品質基準洗濯機弱洗い製品用の耐洗濯性の基準をクリヤーしたことを特徴とするウォッシャブル織物。前記織物は実質的に100の獣毛繊維である請求項1に記載のウォッシャブル織物。前記織物は前記TM31洗濯試験後の前記EMが試験前のEMより大きく、生地疲労性は前記TM31洗濯試験前より小さい請求項1又は2に記載のウォッシャブル織物。前記生地疲労性はKES試験における2HG,2HG5,2HBによって測定されるせん断及び曲げ物性で評価する請求項1~3のいずれかに記載のウォッシャブル織物。請求項1~4のいずれかに記載の織物の製造方法であって、獣毛繊維からなるか又は獣毛繊維を含む織物をウレタン系樹脂により防縮加工し、その後に還元処理することにより、繊維間接着を切断して風合いを柔軟にし、かつ膨潤収縮を引き起こさせて織物を収縮させ、ストレッチ性を付与することを特徴とするウォッシャブル織物の製造方法。前記還元処理を染色機内で行う請求項5に記載のウォッシャブル織物の製造方法。請求項1~4のいずれかに記載の織物を、スーツを含むウォッシャブル製品に仕立てたことを特徴とするウォッシャブル製品。本発明は前記従来の問題を改善し、高いストレッチ性と洗濯寸法安定性を有するウォッシャブル織物とその製造方法及びこれを用いたウォッシャブル製品を提供する。本発明のウォッシャブル織物は、獣毛繊維からなるか又は獣毛繊維を含む織物をウレタン系樹脂により防縮加工し、還元処理した織物であって、前記織物にはスパンデックス繊維は含まれておらず、KES試験における経方向のストレッチ性EM1が5以上かつ緯方向のストレッチ性EM2が10以上あり、ザウールマークカンパニー旧国際羊毛事務局の規定するウールマーク/ウールマークブレンド/ウールブレンド品質基準のなかの追加品質基準洗濯機弱洗い製品用の耐洗濯性基準をクリヤーしたことを特徴とする。本発明のウォッシャブル織物の製造方法は、獣毛繊維からなるか又は獣毛繊維を含む織物をウレタン系樹脂により防縮加工し、その後に還元処理することにより、繊維間接着を切断して風合いを柔軟にし、かつ膨潤収縮を引き起こさせて織物を収縮させ、ストレッチ性を付与することを特徴とする。本発明のウォッシャブル製品は、前記の織物を、スーツを含むウォッシャブル製品に仕立てたことを特徴とする。本発明のウォッシャブル織物は、獣毛繊維を含む織物をウレタン系樹脂により防縮加工し、その後に還元処理することにより、繊維間接着を切断して風合いを柔軟にし、かつ膨潤収縮を引き起こさせて織物を収縮させ、ストレッチ性を付与する。この結果、織物にはスパンデックス繊維は含まれていないにもかかわらず、高いストレッチ性と洗濯寸法安定性を有するウォッシャブル織物及びこれを用いたウォッシャブル製品を提供できる。1防縮加工本発明は、まず獣毛繊維を含む織物をウレタン系樹脂により防縮加工する。ウレタン樹脂を獣毛繊維に被覆することによりスケールの立ち上がりを防ぎ、かつ繊維間を樹脂で接着することにより繊維の動きを止める。これにより防縮加工ができる。繊維間の接着により布の風合いは硬くなるが、還元処理中に揉まれることにより、繊維間接着の多くは外れて柔らかい風合いになる。防縮加工に用いるウレタン系樹脂としては、ランクセス社製、商品名シンタプレットBAP第一工業製薬社製、商品名エラストロンNewBAP大原パラヂウム社製、商品名パラレジンSSW28などが市販されている。2還元処理本発明に用いる還元剤は、毛織物や頭髪のセットまたは還元処理に用いられている一般的な薬剤である。具体的には、亜硫酸塩、重亜硫酸塩、等の亜硫酸塩類、チオグリコール酸及びその塩、メルカプトコハク酸及びその塩、システイン酸及びその塩、2-メルカプトエチルアミン、2-メルカプトエタノール等のチオール類、トリブチルホスフィン、ヒドロキシメチル塩化ホスホニウム、トリス-3-ヒドロキシプロピルホスフィン等のホスフィン類が挙げられる。還元処理により獣毛繊維中のジサルファイド結合を還元剤水溶液中で還元切断し、十分膨潤させることができる。還元処理の処理装置は浸漬処理の可能な装置であれば何でもよく、反染め機等の一般的な染色機を用いる事ができる。浴比は処理装置が動作する範囲で可能な限り低いほうが経済的に好ましい。還元剤の使用濃度は用いる還元剤の還元力により異なるが0.1owfowfはontheweightoffiberの略~80owfの範囲が好ましく、効果とコストを考えると1owf~30owfの範囲がより好ましい。還元処理の温度は40°C以上106°C以下が好ましい。処理温度が低すぎるとジサルファイド結合の切断が少なく、高すぎると獣毛繊維の品質が劣化する。還元処理のpHは4以上11以下が好ましい。pHが低過ぎるとジサルファイド結合の切断が少なく、高すぎると獣毛繊維の品質が劣化する。さらに、還元剤がカルボン酸を含むチオール化合物例えば、チオグリコール酸及びその塩、メルカプトコハク酸及びその塩等から選ばれる場合は処理中に処理浴のpHを酸性からアルカリ性へと変化させる事が好ましい。還元処理の時間は10~60分が好ましい。短すぎるとジサルファイド結合の切断が少なく、長すぎると経済的にコスト増となる。還元処理により繊維間接着を切断して風合いを柔軟にし、かつ膨潤収縮を引き起こさせて織物を収縮させ、乾燥後にはストレッチ性が付与される。この結果、織物にはスパンデックス繊維は含まれていないにもかかわらず、高いストレッチ性と洗濯寸法安定性が付与される。還元処理は染色機内で行うことが好ましい。これは揉み効果を与えることで防縮加工時の繊維間接着を切断して風合いを柔軟にすることと、織物にかかるテンションを小さくして十分な膨潤収縮を引き起こすことができるからである。3繊維組成本発明の織物は獣毛繊維からなるか又は獣毛繊維を含むものである。獣毛繊維を含む場合は獣毛繊維を50~100とし、残余はポリエステル繊維、ナイロン繊維、アクリル系繊維などの合成繊維、木綿、麻などの天然繊維、絹などのタンパク質繊維の1種類以上とすることができる。スパンデックス繊維は含まないことが劣化防止のために好ましい。4織物の物性本発明の織物は、KES試験における経方向のストレッチ性EM1が5以上かつ緯方向のストレッチ性EM2が10以上である。スパンデックス繊維は含まない織物であるにもかかわらず、経方向のストレッチ性EM1が5以上かつ緯方向のストレッチ性EM2が10以上であることは驚くべきことである。ストレッチ性が前記のように高いと、スーツに仕立てたときに人間の動きを制約せず、着心地のよいものとなる。ここでKES試験とは、京都大学川端季雄教授が提唱し、日本繊維機械学界内に設けられた風合い計量と規格化研究委員会によって、衣服用布地の風合いの客観的評価法に基づくものであり、カトーテック株式会社製、商品名KESFB1AUTO、KESFB2によって評価する。また、ウールマーク/ウールマークブレンド/ウールブレンド品質基準のなかの追加品質基準洗濯機弱洗い製品用の耐洗濯性基準をクリヤーする。この結果、家庭用洗濯機を使用して水を用いた洗濯ができる。ここでいう耐洗濯性基準はウールマーク試験方法TM31およびTM281に規定される洗濯試験で評価され、表1に示すとおりである。また、TM31洗濯試験とは羊毛繊維製品の緩和寸法変化、フェルト収縮、合計収縮を測定するために用いる試験方法で、ISO63305A及び7A洗濯サイクルプログラムによって評価する。但し、両プログラムとも負荷を1kgに軽減して行う。計算式として、1緯WS及び経LS方向の緩和寸法変化率、2フェルト収縮率、3合計収縮率、4カフス寸法変化率、5エッジの寸法変化の差を下記の各式で算出する。1緩和寸法変化率=RM-OMOMx1002フェルト収縮率=FM-RMRMx1003合計収縮率=FM-OMOMx1004カフス寸法変化率=FCM-RCMRCM×1005エッジの寸法変化の差=CS-WS又はCS-LSただし、各略号は次のとおりである。OM:原長RM:緩和処理後の測定値FM:フェルト処理後の測定値RCM:緩和処理前のカフス部分の測定値FCM:緩和処理フェルト処理後のカフス部分の測定値WS:緯方向の平均寸法変化率合計LS:経方向の平均寸法変化率合計CS:緯方向又は経方向のカフス部分の寸法変化率合計本発明の織物は、TM31洗濯試験後の前記EM1およびEM2が試験前のEM1およびEM2より大きく、洗濯による生地疲労が少ないことが好ましい。これにより、洗濯によるストレッチ性の低下もなく、生地疲労性も向上してウォッシャブル衣料にとって好ましいものとなる。前記生地疲労性はKES試験における2HG,2HG5,2HBによって測定されるせん断及び曲げ物性を洗濯前後で比較することで評価する。洗濯後の2HG,2HG5,2HBが洗濯前の2HG,2HG5,2HBより小さいことは洗濯による布の風合い硬化がなく、生地疲労が少ないことを意味する。本発明において獣毛繊維とはウールが代表的であるが、ラムウール、カシミア、モヘア、アルパカ、キャメル、アンゴラも含む。実施例により本発明を具体的に説明する。本発明は下記の実施例に限定されるものではない。<ストレッチ性>ストレッチ性はKES試験における経方向および緯方向のストレッチ性EM1およびEM2を測定した。具体的には引張せん断試験機カトーテック製KES-FB1AUTOの最大伸び率最大荷重500g/cm時の伸び率で評価した。<洗濯寸法安定性>洗濯寸法安定性はTM31に規定される前記の洗濯試験で評価した。<生地疲労性>生地疲労性は洗濯前後のKES試験における2HG,2HG5,2HBそれぞれ経緯の平均を測定した。具体的には引張せん断試験機カトーテック製KES-FB1AUTOの2HG,2HG5、および曲げ試験機カトーテック製KES-FB2の2HBで評価した。実施例11織物織物はオーストラリア産メリノ種の羊毛100、60番手双糸使いの先染め平織物、目付け170g/m2を用いた。2防縮加工パディング加工機を用いて下記レサイプのウレタン系防縮剤でピックアップ率60、乾燥130°C120秒、キュアリング170°C90秒で行った。防縮剤レサイプ第一工業製薬社製、商品名エラストロンNewBAPウレタン系防縮剤:30solサイゾールKOC第一工業製薬製、浸透剤:0.2sol重炭酸ソーダpH調整剤:0.6sol3還元処理反染め機を用いて下記レサイプで浴比1:20、65°C40分処理した。還元処理レサイプ亜硫酸ナトリウム還元剤:10owfテキスポートSN-10日華化学製、浸透剤:0.1g/L実施例2防縮加工のみ下記レサイプとし、他は実施例1と同様とした。防縮加工レサイプ大原パラヂウム社製、商品名パラレジンSSW28ウレタン系防縮剤:15solサイゾールKOC第一工業製薬製、浸透剤:0.2sol重炭酸ソーダpH調整剤:0.6sol比較例1実施例1で防縮加工のみを行い、還元処理を行わない試料を比較例1とした。比較例2実施例1で還元処理のみ行い、防縮加工を行わない試料を比較例2とした。以上の各実施例及び各比較例の評価結果を表2に示す。比較例1、比較例2は防縮とストレッチ性を同時に達成できないが、実施例1、2においては高いストレッチ性と洗濯寸法安定性を達成することができた。"